(57)【要約】【課題】従来の技術に記載した光学ガラスの諸欠点を総合的に解消し、特定範囲の光学定数を有し、かつ、転移温度（Ｔｇ）が低く、精密プレス成形に使用できるガラスプリフォーム材、及び精密プレス成形に適した光学ガラスを提供する【解決手段】必須成分としてＳｉＯ2、Ｂ2Ｏ3、Ｌａ2Ｏ3、Ｇｄ2Ｏ3及びＬｉ2Ｏを含有し、ガラス組成物全質量に対するＳｉＯ2、Ｂ2Ｏ3、Ｌａ2Ｏ3、Ｇｄ2Ｏ3及びＬｉ2Ｏの合計量が９１質量％以上であり、屈折率（ｎｄ）が１．６５〜１．７１、アッベ数（νｄ）が５５を超え６０までの範囲の光学定数を有し、液相温度における粘度（ｄＰａ・ｓ）の対数ｌｏｇηが０．５以上であり、かつガラス転移温度（Ｔｇ）が５５０〜６３０℃であることを特徴とする光学ガラス【選択図】なし【特許請求の範囲】
【請求項１】
屈折率（ｎｄ）が１．６５〜１．７１、アッベ数（νｄ）が５５を超え６０までの範囲の光学定数を有し、液相温度における粘度（ｄＰａ・ｓ）の対数ｌｏｇηが０．５以上であることを特徴とする光学ガラス。
【請求項２】
ガラス転移温度（Ｔｇ）が６３０℃以下であることを特徴とする請求項１に記載の光学ガラス。
【請求項３】
前記ガラス転移温度（Ｔｇ）が６２５℃以下であることを特徴とする請求項１又は２いずれか記載の光学ガラス。
【請求項４】
前記ガラス転移温度（Ｔｇ）が５５０℃以上であることを特徴とする請求項１から３記載の光学ガラス。
【請求項５】
前記ガラス転移温度（Ｔｇ）が５７０℃以上であることを特徴とする請求項１から４記載の光学ガラス。
【請求項６】
前記液相温度における粘度（ｄＰａ・ｓ）の対数ｌｏｇηが０．５〜２．０である請求項１から５いずれか記載の光学ガラス。
【請求項７】
必須成分としてＳｉＯ2、Ｂ2Ｏ3、Ｌａ2Ｏ3、Ｇｄ2Ｏ3、及びＬｉ2Ｏを含有し、ガラス組成物全質量に対する前記必須成分の合計量が９１質量％以上である請求項１から６いずれか記載の光学ガラス。
【請求項８】
質量表示で、前記必須成分として、ＳｉＯ2  １〜１２％、Ｂ2Ｏ3  ２０〜４５％、Ｌａ2Ｏ3  １４〜３０％、Ｇｄ2Ｏ3  ２８〜４０％、Ｌｉ2Ｏ  ０．５％を超え５％までの範囲、
任意成分として、Ｙｂ2Ｏ3  ０〜５％、Ｌｕ2Ｏ3  ０〜５％、ＴｉＯ2  ０〜０．１％、ＺｒＯ2  ０〜４％、ＺｎＯ  ０〜３．５％未満、ＲＯ  ０〜４％以下（但し、ＲＯはＣａＯ、ＳｒＯ及びＢａＯから選ばれる１種以上であり、ＲＯ+ＺｎＯの合計量が０〜４％）、Ｓｂ2Ｏ3  ０〜１％、の酸化物換算組成の各成分を含有し、
前記酸化物の一部又は全部をフッ化物置換したフッ素（Ｆ）の合計量が、前記酸化物換算組成１００質量部に対して０〜２質量部の範囲となる各成分を含有する請求項７に記載の光学ガラス。
【請求項９】
モル％表示で、前記必須成分としてＳｉＯ2  １〜２５％、Ｂ2Ｏ3  ４０〜７０％、Ｌａ2Ｏ3  ３〜１５％、Ｇｄ2Ｏ3  ３〜２０％、Ｌｉ2Ｏ  １〜２０％、
任意成分として、Ｙｂ2Ｏ3  ０〜５％、Ｌｕ2Ｏ3  ０〜５％、ＴｉＯ2  ０〜０．１％、ＺｒＯ2  ０〜５％、ＺｎＯ  ０〜５％未満、ＲＯ  ０〜５％（但し、ＲＯは、ＣａＯ、ＳｒＯ及びＢａＯから選ばれる１種以上であり、ＲＯ+ＺｎＯの合計量が０〜１０％）、Ｓｂ2Ｏ3  ０〜１％、の酸化物換算組成の各成分を含有し、
前記酸化物換算組成の総モル数に対する前記酸化物の一部又は全部をフッ化物置換したフッ素（Ｆ）のモル数の比が０〜０．１５となるように各成分を含有する請求項７に記載の光学ガラス。
【請求項１０】
前記光学ガラスがフッ素を実質的に含有しない請求項７から９いずれか記載の光学ガラス。
【請求項１１】
ＳｉＯ2及びＢ2Ｏ3の合計含有質量に対する、Ｌａ2Ｏ3、Ｇｄ2Ｏ3、Ｙｂ2Ｏ3及びＬｕ2Ｏ3の各成分の合計含有質量の比が１．０〜１．５の範囲である請求項７から１０いずれか記載の光学ガラス。
【請求項１２】
Ｇｄ2Ｏ3の含有質量に対する、Ｌａ2Ｏ3の含有質量の比が０．１〜１．０である請求項７から１１いずれか記載の光学ガラス。
【請求項１３】
質量表示で、前記必須成分として、ＳｉＯ2  １〜１２％、Ｂ2Ｏ3  ２０〜４５％、Ｌａ2Ｏ3  １４〜３０％、Ｇｄ2Ｏ3  ２８〜４０％、Ｌｉ2Ｏ  ０．５％を超え５％までの範囲、
任意成分として、Ｙｂ2Ｏ3  ０〜５％、Ｌｕ2Ｏ3  ０〜５％、ＴｉＯ2  ０〜０．１％、ＺｒＯ2  ０〜４％、ＺｎＯ  ０〜３．５％未満、ＲＯ  ０〜４％以下（但し、ＲＯはＣａＯ、ＳｒＯ及びＢａＯから選ばれる１種以上であり、ＲＯ+ＺｎＯの合計量が０〜４％）、Ｓｂ2Ｏ3  ０〜１％、の酸化物換算組成の各成分を含有し、
前記酸化物の一部又は全部をフッ化物置換したフッ素（Ｆ）の合計量が、前記酸化物換算組成１００質量部に対して０〜２質量部の範囲となる各成分を含有する光学ガラス。
【請求項１４】
請求項１から１３いずれか記載の光学ガラスからなる光学素子成形用プリフォーム。
【請求項１５】
請求項１４に記載の光学素子成形用プリフォームを成形してなる光学素子。
【請求項１６】
請求項１から１３いずれか記載の光学ガラスを成形してなる光学素子。
【発明の詳細な説明】
【技術分野】
【０００１】
本発明は、低い転移温度（Ｔｇ）、さらに低分散性を有し、精密プレス成形に適した使用するガラスプリフォーム材、及び精密プレス成形に適した光学ガラスに関する。
【背景技術】
【０００２】
近年、光学機器の小型軽量化が著しく進行している中で、光学機器の光学系を構成するレンズの枚数を減少させる目的でガラス製の非球面レンズが多く用いられるようになってきており、ガラス製の非球面レンズは、加熱軟化したガラスプリフォーム材を、高精度な成形面をもつ金型でプレス成形し、金型の高精度な成形面の形状をガラスプリフォーム材に転写して得る方法、すなわち、精密プレス成形によって製造されることが主流となっている。
【０００３】
精密プレス成形によって、ガラス成形品を得るにあたっては、加熱軟化させたガラスプリフォーム材を高温環境下でプレス成形することが必要であるので、この際に使用する金型も高温に曝され、金型の成形面が酸化、侵食されたり、金型成形面の表面に設けられている離型膜が損傷したりして、金型の高精度な成形面が維持できなくなることが多く、また、金型自体も損傷し易い。そのようになると、金型の交換、メンテナンスの回数が増加して、低コスト、大量生産を実現できなくなる。そこで、精密プレス成形に使用するガラス及び精密プレス成形に使用するガラスプリフォーム材のガラスは、上記損傷を抑制し、金型の高精度な成形面を長く維持し、かつ低い温度での精密プレス成形を可能にするという観点から、できるだけ低い転移温度（Ｔｇ）を有することが望まれている。現在、精密プレス成形に使用するガラスプリフォーム材のガラスの転移温度（Ｔｇ）が６３０℃を超えると精密プレス成形が困難となるため、転移温度（Ｔｇ）が６３０℃以下である低分散性ガラスが求められている。また、失透が生じたガラスプリフォーム材を精密プレス成形しても失透は消失せず、失透を含むガラス成形品は、レンズ等の光学素子として使用することができないため、精密プレス成形に使用するガラスプリフォーム材のガラスは、耐失透性が優れたガラスであることが必要とされる。
【０００４】
非球面レンズに用いられる光学ガラスは、種々の光学定数（屈折率（ｎｄ）及びアッベ数（νd））を有するものが求められているが、なかでも、近年、光学系の色収差の補正の為、アッベ数（νｄ）が大きいレンズ、すなわち、低分散性を有するものが求められている。特に光学設計上、屈折率（ｎｄ）が１．６５〜１．７１、アッベ数（νｄ）が５５を超える範囲を有する低分散性光学ガラスが強く求められている。
【０００５】
そのため、従来から低分散ガラスを得る為に種々の提案がされている。例えば、特許文献１にはＢ2Ｏ3−Ｌａ2Ｏ3−ＨｆＯ2系の光学ガラスが開示されているが、この文献に具体的に開示されているガラスは、転移温度を下げる成分であるアルカリ成分、又はフッ素の含有量が少ないため、転移温度（Ｔｇ）が高く、精密プレス成形が困難である。また、高額原料であるＨｆＯ2を含有している為、コストアップが問題である。
【０００６】
特許文献２には、Ｂ2Ｏ3−Ｌａ2Ｏ3−Ｇｄ2Ｏ3−ＲＯ+Ｆ系の光学ガラスが、特許文献３にはＢ2Ｏ3−Ｌｉ2Ｏ3−Ｇｄ2Ｏ3−ＬａＦ3系の光学ガラスが開示されているが、双方ともフッ素の含有量が多く、熔解中の揮発が激しく、均質なガラスを得ることは困難である。
【０００７】
特許文献４にはＳｉＯ2−Ｂ2Ｏ3−Ｌｉ2Ｏ−ＺｎＯ−Ｌａ2Ｏ3系の光学ガラスが開示されているが、この文献に具体的に開示されているガラスは、高分散成分であるＺｎＯやアルカリ成分を多く含有しているため、アッベ数（νｄ）が４８〜５５と低く、上記特定範囲内の光学定数を有していない。そのため上述した近年の光学設計上の要求を満たすことができない。
【０００８】
特許文献５には、Ｂ2Ｏ3−Ｌａ2Ｏ3−Ｌｉ2Ｏ−ＬｉＦ−ＺｎＯ−ＺｎＦ2系の光学ガラスが開示されているが、フッ素化合物の含有量が多く、熔解中の揮発が激しく、均質なガラスを得ることは困難である。また、この文献に具体的に開示されているガラスは、高分散成分であるＴｉＯ2、Ｔａ2Ｏ5、Ｎｂ2Ｏ5、ＺｎＯを多量に含有しているため、アッベ数（νｄ）が３５〜５５と低く、上記特定範囲内の光学定数を有していない。そのため上述した近年の光学設計上の要求を満たすことができない。
【０００９】
特許文献６にはＢ2Ｏ3−Ｌａ2Ｏ3−Ｇｄ2Ｏ3−ＺｎＯ系の光学ガラスが、特許文献７にはＢ2Ｏ3−ＳｉＯ2−Ｌａ2Ｏ3−Ｇｄ2Ｏ3−ＺｎＯ−Ｌａ2Ｏ3系の光学ガラスがそれぞれ開示されているが、双方とも、高分散成分であるＺｎＯを多く含有しているため、アッべ数（νｄ）が５５までであり、上記特定範囲内の光学定数を有していない。従って上述した近年の光学設計上の要求を満たすことができない。
【００１０】
特許文献８にはＢ2Ｏ3−ＳｉＯ2−ＳｎＯ2−Ｌａ2Ｏ3−Ｙｂ2Ｏ3系の光学ガラス、特許文献９にはＢ2Ｏ3−ＳｉＯ2−Ｌａ2Ｏ3−ＺｎＯ−ＳｎＯ2−二価金属酸化物系の光学ガラスがそれぞれ開示されているが、双方とも、ＳｎＯ2を含有している。ＳｎＯ2はガラス熔解坩堝として使用する白金と反応し、合金になりやすいため、生産上含有させることは好ましくない。
【００１１】
特許文献１０にはＢ2Ｏ3−ＳｉＯ2−Ｌａ2Ｏ3−ＺｒＯ2及び（又は）Ｔａ2Ｏ5系の光学ガラスが開示されているが、高分散成分であるＺｒＯ2、Ｔａ2Ｏ5の含有量がＺｒＯ2+Ｔａ2Ｏ5＝５〜２５％と多いため、上記特定範囲内の光学定数を有していない。そのため上述した近年の光学設計上の要求を満たすことはできない。
【特許文献１】特開昭５３−４０２３号公報
【特許文献２】特開昭５６−１６９１５０号公報
【特許文献３】特開平３−１６９３２号公報
【特許文献４】特開平８−２５９２５７号公報
【特許文献５】特開２００３−２３８１９８号公報
【特許文献６】特開２００２−２４９３３７号公報
【特許文献７】特開２００３−２０１１４３号公報
【特許文献８】特開昭５５−３３２９号公報
【特許文献９】特開昭５４−３１１５号公報
【特許文献１０】特公昭５３−４２３２８号公報
【発明の開示】
【発明が解決しようとする課題】
【００１２】
以上、従来の低分散性光学ガラスでは、転移温度（Ｔｇ）が高いか又は転移温度（Ｔｇ）は低くても、近年強く求められている前記特定範囲の光学定数を有することはできない等で、上述した近年の光学設計上の要求を満たすことはできない。
【００１３】
本発明の目的は、以上のような課題に鑑みて、従来の技術に記載した光学ガラスの諸欠点を総合的に解消し、上記特定範囲の光学定数を有し、かつ、転移温度（Ｔｇ）が低く、精密プレス成形に使用できるガラスプリフォーム材、及び精密プレス成形に適した光学ガラスを提供することにある。
【課題を解決するための手段】
【００１４】
本発明者らは、上記課題を解決するために、鋭意試験研究を重ねた結果、ガラス組成物全質量に対するＳｉＯ2、Ｂ2Ｏ3、Ｌａ2Ｏ3、Ｇｄ2Ｏ3及びＬｉ2Ｏの合計量を所定の値以上にすること、ＳｉＯ2及びＢ2Ｏ3の合計含有質量に対するＬａ2Ｏ3、Ｇｄ2Ｏ3、Ｙｂ2Ｏ3及びＬｕ2Ｏ3の各成分の合計含有質量の比を特定の範囲にすることによって、極めて低いフッ素含有量で、あるいはフッ素を含有しなくとも、上記特定範囲の光学定数を有し、かつ精密プレス成形が可能な低い転移温度（Ｔｇ）、液相温度における粘度（ｄＰａ・ｓ）を有し、精密プレス成形に使用するガラスプリフォーム材、及び精密プレス成形に適した光学ガラスが得られることを見出し、本発明を完成するに至った。
【００１５】
さらに、本発明者らはガラス組成物中に含まれるＧｄ2Ｏ3の質量に対するＬａ2Ｏ3の質量比を特定の範囲にすることにより、所望の光学定数及び物性を有し、かつ極めて良好な安定性を有する光学ガラスを作成しうることを見出し、本発明を完成するに至った。
【００１６】
より具体的には、本発明は以下のようなものを提供する。
【００１７】
（１）  屈折率（ｎｄ）が１．６５〜１．７１、アッベ数（νｄ）が５５を超え６０までの範囲の光学定数を有し、液相温度における粘度（ｄＰａ・ｓ）の対数ｌｏｇηが０．５以上であることを特徴とする光学ガラス。
【００１８】
（２）  ガラス転移温度（Ｔｇ）が６３０℃以下であることを特徴とする（１）に記載の光学ガラス。
【００１９】
（３）  前記ガラス転移温度（Ｔｇ）が６２５℃以下であることを特徴とする（１）又は（２）いずれか記載の光学ガラス。
【００２０】
（４）  前記ガラス転移温度（Ｔｇ）が５５０℃以上であることを特徴とする（１）から（３）記載の光学ガラス。
【００２１】
（５）  前記ガラス転移温度（Ｔｇ）が５７０℃以上であることを特徴とする（１）から（４）記載の光学ガラス。
【００２２】
（６）  前記液相温度における粘度（ｄＰａ・ｓ）の対数ｌｏｇηが０．５〜２．０である（１）から（５）いずれか記載の光学ガラス。
【００２３】
（７）  必須成分としてＳｉＯ2、Ｂ2Ｏ3、Ｌａ2Ｏ3、Ｇｄ2Ｏ3、及びＬｉ2Ｏを含有し、ガラス組成物全質量に対する前記必須成分の合計量が９１質量％以上である（１）から（６）いずれか記載の光学ガラス。
【００２４】
（８）  質量表示で、前記必須成分として、ＳｉＯ2  １〜１２％、Ｂ2Ｏ3  ２０〜４５％、Ｌａ2Ｏ3  １４〜３０％、Ｇｄ2Ｏ3  ２８〜４０％、Ｌｉ2Ｏ  ０．５％を超え５％までの範囲、任意成分として、Ｙｂ2Ｏ3  ０〜５％、Ｌｕ2Ｏ3  ０〜５％、ＴｉＯ2  ０〜０．１％、ＺｒＯ2  ０〜４％、ＺｎＯ  ０〜３．５％未満、ＲＯ  ０〜４％以下（但し、ＲＯはＣａＯ、ＳｒＯ及びＢａＯから選ばれる１種以上であり、ＲＯ+ＺｎＯの合計量が０〜４％）、Ｓｂ2Ｏ3  ０〜１％、の酸化物換算組成の各成分を含有し、前記酸化物の一部又は全部をフッ化物置換したフッ素（Ｆ）の合計量が、前記酸化物換算組成１００質量部に対して０〜２質量部の範囲となる各成分を含有する（７）に記載の光学ガラス。
【００２５】
なお、本明細書中において、「酸化物換算組成」とは、本発明のガラス構成成分の原料として使用される酸化物、複合塩、金属フッ化物等が熔融時にすべて分解され酸化物へ変化すると仮定した場合に、当該生成酸化物の質量の総和を１００質量％として、ガラス中に含有される各成分を表記した組成であり、上記酸化物の一部又は全部をフッ化物置換したFの合計量とは、本発明のガラス組成物中に存在しうるフッ素の含有率を、前記酸化物換算組成１００質量部を基準にして、F原子として計算した場合の質量部数で表したものである。
【００２６】
（９）  ｍｏｌ％表示で、前記必須成分としてＳｉＯ2  １〜２５％、Ｂ2Ｏ3  ４０〜７０％、Ｌａ2Ｏ3  ３〜１５％、Ｇｄ2Ｏ3  ３〜２０％、Ｌｉ2Ｏ  １〜２０％、任意成分として、Ｙｂ2Ｏ3  ０〜５％、Ｌｕ2Ｏ3  ０〜５％、ＴｉＯ2  ０〜０．１％、ＺｒＯ2  ０〜５％、ＺｎＯ  ０〜５％未満、ＲＯ  ０〜５％（但し、ＲＯは、ＣａＯ、ＳｒＯ及びＢａＯから選ばれる１種以上であり、ＲＯ+ＺｎＯの合計量が０〜１０％）、Ｓｂ2Ｏ3  ０〜１％、の酸化物換算組成の各成分を含有し、前記酸化物換算組成の総モル数に対する前記酸化物の一部又は全部をフッ化物置換したフッ素（Ｆ）のモル数の比が０〜０．１５となるように各成分を含有する（７）に記載の光学ガラス。
【００２７】
なお、本明細書中において、「酸化物換算組成」をｍｏｌ％表示の組成を表すために使用する場合は、本発明のガラス構成成分の原料として使用される酸化物、複合塩、金属フッ化物等が熔融時にすべて分解され酸化物へ変化すると仮定した場合に、当該生成酸化物の総モル量を１００ｍｏｌ％としてガラス中に含有される各成分を表記した組成を意味する。
【００２８】
（１０）  前記光学ガラスがフッ素を実質的に含有しない（７）から（９）いずれか記載の光学ガラス。
【００２９】
（１１）  ＳｉＯ2及びＢ2Ｏ3の合計含有質量に対する、Ｌａ2Ｏ3、Ｇｄ2Ｏ3、Ｙｂ2Ｏ3及びＬｕ2Ｏ3の各成分の合計含有質量の比が１．０〜１．５の範囲である（７）から（１０）いずれか記載の光学ガラス。
【００３０】
（１２）  Ｇｄ2Ｏ3の含有質量に対する、Ｌａ2Ｏ3の含有質量の比が０．１〜１．０である（７）から（１１）いずれか記載の光学ガラス。
【００３１】
（１３）  質量表示で、前記必須成分として、ＳｉＯ2  １〜１２％、Ｂ2Ｏ3  ２０〜４５％、Ｌａ2Ｏ3  １４〜３０％、Ｇｄ2Ｏ3  ２８〜４０％、Ｌｉ2Ｏ  ０．５％を超え５％までの範囲、任意成分として、Ｙｂ2Ｏ3  ０〜５％、Ｌｕ2Ｏ3  ０〜５％、ＴｉＯ2  ０〜０．１％、ＺｒＯ2  ０〜４％、ＺｎＯ  ０〜３．５％未満、ＲＯ  ０〜４％以下（但し、ＲＯはＣａＯ、ＳｒＯ及びＢａＯから選ばれる１種以上であり、ＲＯ+ＺｎＯの合計量が０〜４％）、Ｓｂ2Ｏ3  ０〜１％、の酸化物換算組成の各成分を含有し、前記酸化物の一部又は全部をフッ化物置換したフッ素（Ｆ）の合計量が、前記酸化物換算組成１００質量部に対して０〜２質量部の範囲となる各成分を含有する光学ガラス。
【００３２】
（１４）  （１）から（１３）いずれか記載の光学ガラスからなる光学素子成形用プリフォーム。
【００３３】
（１５）  （１４）に記載の光学素子成形用プリフォームを成形してなる光学素子。
【００３４】
（１６）  （１）から（１３）いずれか記載の光学ガラスを成形してなる光学素子。
【発明の効果】
【００３５】
本発明の光学ガラスは、屈折率（ｎｄ）が１．６５〜１．７１、アッベ数（νｄ）が５５を超え、６０までの範囲の光学定数を有し、ガラス転移温度（Ｔｇ）が５５０〜６３０℃であり、また、液相温度における粘度（ｄＰａ・ｓ）が０．５〜２．０であるので、精密プレス成形に使用するガラスプリフォーム材、及び精密プレス成形に適している。また、従来の光学ガラスに比べて、アッベ数（νｄ）が大きい、すなわち低分散性に優れ、上述した近年の光学設計上の要求を満たしており、産業上非常に有用である。
【発明を実施するための最良の形態】
【００３６】
以下、本発明について具体的に説明する。
【００３７】
本発明の光学ガラスに含有できる成分について説明する。以下、特に断りのない限り各成分の含有率は質量％で表すものとする。
【００３８】
本発明の光学ガラスは、必須成分としてＳｉＯ2  １〜１２％、Ｂ2Ｏ3  ２０〜４５％、Ｌａ2Ｏ3  １４〜３０％、Ｇｄ2Ｏ3  ２８〜４０％、Ｌｉ2Ｏ  ０．５％を超え５質量％までの酸化物換算組成の各成分を含み、ガラス組成物全質量に対する必須成分ＳｉＯ2、Ｂ2Ｏ3、Ｌａ2Ｏ3、Ｇｄ2Ｏ3、及びＬｉ2Ｏの合計量が９１質量％以上であり、また、任意成分としてＹｂ2Ｏ3  ０〜５％、及び／又はＬｕ2Ｏ3  ０〜５％、及び／又はＴｉＯ2  ０〜０．１％、及び／又はＺｒＯ2  ０〜４％、及び／又はＺｎＯ  ０〜３．５％未満、及び／又はＲＯ  ０〜４％以下（但し、ＲＯはＣａＯ、ＳｒＯ及びＢａＯから選ばれる１種又は２種以上からなり、ＲＯ+ＺｎＯの合計量が０〜４％）、及び／又はＳｂ2Ｏ3  ０〜１％の酸化物換算組成の各成分を含有し、且つこれらの酸化物の一部又は全部をフッ化物置換したフッ素（Ｆ）の合計量が、前記酸化物換算組成１００質量部に対して０〜２質量部の範囲となる各成分を含有し、ＳｉＯ2及びＢ2Ｏ3の合計含有質量に対する、Ｌａ2Ｏ3、Ｇｄ2Ｏ3、Ｙｂ2Ｏ3及びＬｕ2Ｏ3の各成分の合計含有質量の比が１．０〜１．５の範囲であって、屈折率（ｎｄ）が１．６５〜１．７１、アッベ数（νｄ）が５５を超え６０までの範囲の光学定数を有し、液相温度における粘度（ｄＰａ・ｓ）の対数ｌｏｇηが０．５以上であり、ガラス転移温度（Ｔｇ）が６３０℃以下である光学ガラスである。
【００３９】
＜必須成分について＞
上記組成のガラスにおいてＳｉＯ2成分は、本発明の光学ガラスにおいて、ガラスの粘度を高め、耐失透性を向上させるのに有効な成分であるが、その量が少なすぎると上記効果を十分に得ることが困難であり、その量が多すぎると転移温度（Ｔｇ）が高くなり、未熔解物が発生しやすくなる。
【００４０】
従って、耐失透性を維持し、低い転移温度（Ｔｇ）を得やすくするためには、好ましくは１％、より好ましくは１．５％、最も好ましくは２％を下限とし、好ましくは１２％、より好ましくは１１％、最も好ましくは１０％を上限として含有することができる。
【００４１】
ＳｉＯ2成分は、原料として例えばＳｉＯ2等を使用してガラス組成物中に導入できる。
【００４２】
Ｂ2Ｏ3成分は、本発明の光学ガラスにおいて、ガラス形成酸化物成分として欠かすことのできない成分である。しかし、その量が少なすぎると耐失透性が不十分となり、多すぎると化学的耐久性が悪くなる。従って、良好な化学的安定性を維持しやすくする為には、好ましくは２０％、より好ましくは２３％、最も好ましくは２５％を下限とし、好ましくは４５％、より好ましくは４２％、最も好ましくは４０％を上限として含有することができる。
【００４３】
Ｂ2Ｏ3成分は、原料として例えばＨ3ＢＯ3等を使用してガラス組成物中に導入できる。
【００４４】
前述のとおり、本発明者はＳｉＯ2とＢ2Ｏ3との合計含有質量に対するＬａ2Ｏ3、Ｇｄ2Ｏ3、Ｙｂ2Ｏ3及びＬｕ2Ｏ3の各成分の合計含有質量の比、すなわち（Ｌａ2Ｏ3＋Ｇｄ2Ｏ3＋Ｙｂ2Ｏ3＋Ｌｕ2Ｏ3）／（ＳｉＯ2＋Ｂ2Ｏ3）の値を特定の範囲の値にすることにより、耐失透性及び化学的耐久性を向上させ、低い転移点（Ｔｇ）を維持しつつ所望の光学定数を維持することを見出した。
【００４５】
上記効果を奏するために、本発明において（Ｌａ2Ｏ3＋Ｇｄ2Ｏ3＋Ｙｂ2Ｏ3＋Ｌｕ2Ｏ3）／（ＳｉＯ2＋Ｂ2Ｏ3）の値は、好ましくは１．０〜１．５、より好ましくは１．０〜１．４５、最も好ましくは１．０〜１．４の範囲となる
【００４６】
Ｌａ2Ｏ3成分は、ガラスの屈折率を高め、低分散化させるのに有効であり低分散性を有する本発明のガラスに欠かすことのできない成分である。しかし、その量が少なすぎるとガラスの光学定数の値を上記特定範囲内に維持し難く、多すぎると耐失透性が悪くなる。
【００４７】
従って、上記効果を奏するために、好ましくは１４％、より好ましくは１４．５％、最も好ましくは１５％を下限とし、好ましくは３０％、より好ましくは２８％、最も好ましくは２７％を上限として含有することができる。Ｌａ2Ｏ3成分は、原料として例えばＬａ2Ｏ3、Ｌａ（ＮＯ３）３・ｘＨ２Ｏ、ＬａＦ3等を使用してガラス組成物中に導入できる。
【００４８】
Ｇｄ2Ｏ3成分は、ガラスの屈折率を高め、低分散化させるのに有効である。しかし、その量が少なすぎると上記効果が充分ではなく、過剰に添加すると逆に耐失透性が悪くなる。
【００４９】
従って、本発明の光学ガラスにおける所望の光学定数を維持しつつ良好な耐失透性を維持しやすくするためには、好ましくは２８％、より好ましくは３０％、最も好ましくは３１％を下限とし、好ましくは４０％、より好ましくは３９％、最も好ましくは３８％を上限として含有することができる。
【００５０】
Ｇｄ2Ｏ3成分は、原料として例えばＧｄ2Ｏ3、ＧｄＦ3等を使用してガラス組成物中に導入できる。
【００５１】
本発明のさらなる態様において、ガラス組成物中のＧｄ2Ｏ3の質量に対するＬａ2Ｏ3の質量比、すなわち（Ｌａ2Ｏ3）／（Ｇｄ2Ｏ3）の値は所定の値に限定されることが好ましい。かかる値は光学ガラスの低分散化を促進しかつ耐失透性を向上させるに重要な要素である。本発明者は、かかる値を所定の範囲に設定することにより所望のアッベ数及び良好な耐失透性を併せ持つ光学ガラスを実現することを見出したのである。
【００５２】
（Ｌａ2Ｏ3）／（Ｇｄ2Ｏ3）の値は、好ましくは０．１、より好ましくは０．２、最も好ましくは０．３を下限とし、好ましくは１．０、より好ましくは０．９、最も好ましくは０．８を上限とする。
【００５３】
Ｌｉ2Ｏ成分は、転移温度（Ｔｇ）を大幅に下げ、かつ、混合したガラス原料の溶融を促進する効果を奏する。しかしその量が少なすぎるとこれらの効果が不十分であり、多すぎると耐失透性が急激に悪化する。
【００５４】
従って、良好な転移温度（Ｔｇ）、又は耐失透性を維持しやすくする為には、好ましくは０．５％、より好ましくは１％、最も好ましくは１．５％を下限とし、好ましくは５％、より好ましくは４％、最も好ましくは３％を上限として含有することができる。
【００５５】
Ｌｉ2Ｏ成分は、原料として例えばＬｉ2ＣＯ3、ＬｉＦ、ＬｉＮＯ3、ＬｉＯＨ、等を使用してガラス組成物中に導入できる。
【００５６】
なお、本発明の光学ガラスにおいては、ガラスの高分散化を抑え、化学的耐久性を向上させるために酸化物換算組成のガラス全質量に対する必須成分ＳｉＯ2、Ｂ2Ｏ3、Ｌａ2Ｏ3、Ｇｄ2Ｏ3及びＬｉ2Ｏの質量の和が、９１％以上、好ましくは９２％以上、より好ましくは９３％以上、最も好ましくは９４％以上である。
【００５７】
＜任意成分について＞
Ｙｂ2Ｏ3成分は、ガラスの屈折率を高め、低分散化させるのに有効である。しかし、過剰に添加するとガラスの耐失透性を悪化させる。
【００５８】
Ｙｂ2Ｏ3成分は、本発明における所望の光学定数を維持しつつ良好な耐失透性を維持しやすくするために、好ましくは５％以下、より好ましくは４％以下、最も好ましくは３％以下で含有することができる。
【００５９】
Ｙｂ2Ｏ3成分は、原料として例えばＹｂ2Ｏ3、ＹｂＦ３等を使用してガラス組成物中に導入できる。
【００６０】
Ｌｕ2Ｏ3成分は、ガラスの屈折率を高め、低分散化させるのに有効である。しかし、過剰に添加するとガラスの耐失透性を悪化させる。本発明における所望の光学定数を維持しつつ良好な耐失透性を維持しやすくするためには、好ましくは５％以下、より好ましくは４％以下、最も好ましくは３％で含有することができる。
【００６１】
Ｌｕ2Ｏ3成分は、原料として例えばＬｕ2Ｏ3等を使用してガラス組成物中に導入できる。
【００６２】
ＴｉＯ2成分は光線透過率を悪化させることと、ガラスを高分散化させるが、ガラスのソーラリゼーション防止のため任意に添加することもできる。本発明の光学定数を維持するためには、その量は好ましくは０．１％以下、より好ましくは０．０５％以下の量にて含有することができ、最も好ましくは含有しない。
【００６３】
ＴｉＯ2成分は、原料として例えばＴｉＯ2等を使用してガラス組成物中に導入できる。
【００６４】
ＺｒＯ2成分は、光学定数を調整し、耐失透性を改善し、化学的耐久性を向上させる効果があるが、しかし、過剰に添加すると逆に耐失透性が悪くなるうえ、転移温度（Ｔｇ）を所望の低い値に維持し難くなる。
【００６５】
従って、良好な転移温度（Ｔｇ）、耐失透性を維持しやすくする為には、好ましくは４％以下、より好ましくは３．５％以下、最も好ましくは３％以下で含有することができる。
【００６６】
ＺｒＯ2成分は、原料として例えばＺｒＯ2、ＺｒＦ4等を使用してガラス組成物中に導入できる。
【００６７】
ＺｎＯ成分は、転移温度（Ｔｇ）を低める効果が大きい成分であるが、高分散成分である為、過剰に添加すると上記特定範囲内の光学定数を有することが難しくなり、耐失透性も悪くなる。
【００６８】
従って、良好な耐失透性を維持しつつ転移温度（Ｔｇ）を低くするためには、好ましくは３．５％未満、より好ましくは３．３％以下、最も好ましくは３．０％以下の量で含有することができる。ＺｎＯ成分は、原料として例えばＺｎＯ、ＺｎＦ2等を使用してガラス組成物中に導入できる。
【００６９】
Ｎａ２Ｏ及びＫ２Ｏは転移温度（Ｔｇ）を下げ、かつ、混合したガラス原料の溶融を促進する効果があるが、過剰に含有すると耐失透性、化学的耐久性を著しく悪化させるため、好ましくは２％、より好ましくは１％を上限とし、最も好ましく含有しない。
【００７０】
ＣａＯ、ＳｒＯ及びＢａＯ成分から選ばれる１種又は２種以上の成分であるＲＯ成分は光学定数の調整に有効である。しかし、ＣａＯ、ＳｒＯ及びＢａＯ成分の合計量が多すぎると耐失透性が悪くなる。
【００７１】
従って、特に良好な耐失透性を維持しやすくする為には、ＣａＯ、ＳｒＯ及びＢａＯ成分の合計量は、好ましくは４％以下、より好ましくは３．５％以下、最も好ましくは３％以下で含有することができる。
【００７２】
ＣａＯ成分は、原料として例えばＣａＣＯ3、ＣａＦ2、Ｃａ（ＯＨ）2、等を使用してガラス組成物中に導入できる。
【００７３】
ＳｒＯ成分は、原料として例えばＳｒ（ＮＯ3）2、ＳｒＦ2、Ｓｒ（ＯＨ）2等を使用してガラス組成物中に導入できる。
【００７４】
ＢａＯ成分は、原料として例えばＢａＣＯ3、Ｂａ（ＮＯ3）2、ＢａＦ2、Ｂａ（ＯＨ）2等を使用してガラス組成物中に導入できる。
【００７５】
また、前記ＲＯ+ＺｎＯの合計量が多すぎても耐失透性を悪化させる。従って、ＣａＯ、ＳｒＯ及びＢａＯ並びにＺｎＯの合計質量を好ましくは４％以下、より好ましくは３．５％以下、最も好ましくは３％以下で含有することができる。
【００７６】
Ｓｂ2Ｏ3成分は、ガラス溶融時の脱泡剤として添加しうるが、その量は１％までで十分である。
【００７７】
Ｆ成分は、ガラスの分散を低くしつつ、転移温度（Ｔｇ）を低下させ、耐失透性を向上させるために有効であり、特にＦ成分をＬａ2Ｏ3成分と共存させることにより、上記特定範囲内の光学定数を有し、かつ、精密プレス成形が可能な低い転移温度（Ｔｇ）を有する低分散性の光学ガラスを得ることができる。
【００７８】
なお、本発明の光学ガラス中においては、Ｆ成分は各珪素や他の金属元素の1種又は2種以上の酸化物一部又は全部と置換したフッ化物の形態で存在するものと考えられる。当該酸化物の一部又は全部と置換したフッ化物のＦとしての合計量が多すぎると、フッ素成分の揮発量が多くなり、均質なガラスを得にくくなる。さらに、フッ素成分の揮発により所望の光学定数を維持することが困難になる。
【００７９】
従って、酸化物換算組成のガラス組成物１００質量部に対して、好ましくは２質量部以下、より好ましくは１．９質量部以下、最も好ましくは１．８質量部以下の量を含有する。あるいは、実質的に含有しなくてもよい。ここでいう実質的に含有しないとは、不純物として混入される場合を除き、人為的に含有させないことを意味する。
【００８０】
＜含有させるべきでない成分について＞
次に本発明の光学ガラスにおいて含有させるべきでない成分について説明する。
【００８１】
鉛化合物は、精密プレス成形時に金型と融着しやすい成分であるという問題並びにガラスの製造のみならず、研磨等のガラスの冷間加工及びガラスの廃棄に至るまで、環境対策上の措置が必要となり、環境負荷が大きい成分であるという問題があるため、本発明の光学ガラスに含有させるべきではない。
【００８２】
Ａｓ2Ｏ3、カドミウム及びトリウムは、共に、環境に有害な影響を与え、環境負荷の非常に大きい成分であるため、本発明の光学ガラスに含有させるべきではない。
【００８３】
Ｐ2Ｏ5は、本発明の光学ガラスに含有させると、耐失透性を悪化させやすいのでＰ2Ｏ5を含有させることは好ましくない。
【００８４】
ＴｅＯ2は、白金製の坩堝や、溶融ガラスと接する部分が白金で形成されている溶融槽でガラス原料を溶融する際、テルルと白金が合金化し、合金となった箇所は耐熱性が悪くなるため、その箇所に穴が開き溶融ガラス流出する事故がおこる危険性が憂慮されるため、本発明の光学ガラスに含有させるべきではない。
【００８５】
さらに本発明の光学ガラスにおいては、Ｖ、Ｃｒ、Ｍｎ、Ｆｅ、Ｃｏ、Ｎｉ、Ｃｕ、Ｍｏ、Ｅｕ、Ｎｄ、Ｓｍ、Ｔｂ、Ｄｙ、Ｅｒ等の着色成分は、含有しないことが好ましい。但し、ここでいう含有しないとは、不純物として混入される場合を除き、人為的に含有させないことを意味する。
【００８６】
＜ｍｏｌ％表示＞
本発明のガラス組成物は、その組成が質量％で表されているため直接的にｍｏｌ％の記載に表せるものではないが、本発明において要求される諸特性を満たすガラス組成物中に存在する各成分のｍｏｌ％表示による組成は、酸化物換算組成で概ね以下の値をとる。
【００８７】
必須成分としてＳｉＯ2  １〜２５ｍｏｌ％、Ｂ2Ｏ3  ４０〜７０ｍｏｌ％、Ｌａ2Ｏ3  ３〜１５ｍｏｌ％、Ｇｄ2Ｏ3  ３〜２０ｍｏｌ％、Ｌｉ2Ｏ  １〜２０ｍｏｌ％を含み、また、任意成分としてＹｂ2Ｏ3  ０〜５ｍｏｌ％、及び／又はＬｕ2Ｏ3  ０〜５ｍｏｌ％、及び／又はＴｉＯ2  ０〜０．１ｍｏｌ％、及び／又はＺｒＯ2  ０〜５ｍｏｌ％、及び／又はＺｎＯ  ０〜５ｍｏｌ％未満、及び／又はＲＯ  ０〜５ｍｏｌ％（但し、ＲＯは、ＣａＯ、ＳｒＯ及びＢａＯから選ばれる１種又は２種以上であり、ＲＯ+ＺｎＯの合計量が０〜１０ｍｏｌ％）、及び／又はＳｂ2Ｏ3  ０〜１ｍｏｌ％の酸化物換算組成の各成分を含有し、かつ酸化物換算組成の総モル数に対する前記酸化物の一部又は全部をフッ化物置換したＦのモル数の比が０〜０．１５となるように各成分を含有する。
【００８８】
本発明のガラス組成物におけるＳｉＯ2成分の効果は上述のとおりであるが、当該効果を奏するために、好ましくは概ね１ｍｏｌ％、より好ましくは概ね２ｍｏｌ％、最も好ましくは概ね３ｍｏｌ％を下限とし、好ましくは概ね２５ｍｏｌ％、より好ましくは概ね２３ｍｏｌ％、最も好ましくは概ね２１ｍｏｌ％を上限として含有することができる。
【００８９】
本発明のガラス組成物におけるＢ2Ｏ3成分の効果は上述のとおりであるが、当該効果を奏するために、好ましくは概ね４０ｍｏｌ％、より好ましくは概ね４５ｍｏｌ％、最も好ましくは概ね４７ｍｏｌ％を下限とし、好ましくは概ね７０ｍｏｌ％、より好ましくは概ね６７ｍｏｌ％、最も好ましくは概ね６８ｍｏｌ％を上限として含有することができる。
【００９０】
本発明のガラス組成物におけるＬａ2Ｏ3成分の効果は上述のとおりであるが、当該効果を奏するために、好ましくは概ね３ｍｏｌ％、より好ましくは概ね３．５ｍｏｌ％、最も好ましくは概ね４ｍｏｌ％を下限とし、好ましくは概ね１５ｍｏｌ％、より好ましくは概ね１３ｍｏｌ％、最も好ましくは概ね１１ｍｏｌ％を上限として含有することができる。
【００９１】
本発明のガラス組成物におけるＧｄ2Ｏ3成分の効果は上述のとおりであるが、当該効果を奏するために、好ましくは概ね３ｍｏｌ％、より好ましくは概ね４ｍｏｌ％、最も好ましくは概ね６ｍｏｌ％を下限とし、好ましくは概ね２０ｍｏｌ％、より好ましくは概ね１９ｍｏｌ％、最も好ましくは概ね１７ｍｏｌ％を上限として含有することができる。
【００９２】
本発明のガラス組成物におけるＹｂ2Ｏ3成分の効果は上述のとおりであるが、当該効果を奏するために、好ましくは概ね５ｍｏｌ％、より好ましくは概ね３ｍｏｌ％、最も好ましくは概ね２ｍｏｌ％を上限として含有することができる。
【００９３】
本発明のガラス組成物におけるＬｕ2Ｏ3成分の効果は上述のとおりであるが、当該効果を奏するために、好ましくは概ね５ｍｏｌ％、より好ましくは概ね３ｍｏｌ％、最も好ましくは概ね２ｍｏｌ％を上限として含有することができる。
【００９４】
本発明のガラス組成物におけるＴｉＯ2成分の効果は上述のとおりである。本発明のガラス中においては好ましくは概ね０．１ｍｏｌ％、より好ましくは概ね０．０５ｍｏｌ％を上限として含有することができ、最も好ましくは含有しない。
【００９５】
本発明のガラス組成物におけるＺｒＯ2成分の効果は上述のとおりであるが、当該効果を奏するために、好ましくは概ね５ｍｏｌ％、より好ましくは概ね３ｍｏｌ％、最も好ましくは概ね２ｍｏｌ％を上限として含有することができる。
【００９６】
本発明のガラス組成物におけるＺｎＯ成分の効果は上述のとおりである。本発明のガラス中においては好ましくは概ね５ｍｏｌ％未満、より好ましくは概ね４．８ｍｏｌ％、最も好ましくは４．６ｍｏｌ％を上限として含有することができる。
【００９７】
ＲＯ成分の効果は上述のとおりであるが、当該効果を奏するために、好ましくは概ね５ｍｏｌ％、より好ましくは概ね４．５ｍｏｌ％、最も好ましくは概ね４ｍｏｌ％を上限として含有することができる。また、前記ＲＯ+ＺｎＯの合計モル数は好ましくは概ね１０ｍｏｌ％、より好ましくは概ね８ｍｏｌ％、最も好ましくは概ね６％を上限として含有することができる。
【００９８】
本発明のガラス組成物におけるＬｉ2Ｏ成分の効果は上述のとおりであるが、当該効果を奏するために、好ましくは概ね１ｍｏｌ％、より好ましくは概ね２ｍｏｌ％、最も好ましくは概ね３ｍｏｌ％を下限とし、好ましくは概ね２０ｍｏｌ％、より好ましくは概ね１９ｍｏｌ％、最も好ましくは概ね１８ｍｏｌ％を上限として含有することができる。
【００９９】
本発明のガラス組成物におけるＮａ２Ｏ及びＫ２Ｏ成分の効果は上述のとおりであるが、当該効果を奏するために、好ましくは４ｍｏｌ％、より好ましくは２ｍｏｌ％を上限とし、最も好ましくは含有しない。
【０１００】
本発明のガラス組成物におけるＳｂ2Ｏ3成分の効果は上述のとおりであるが、当該効果を奏するために、好ましくは概ね１ｍｏｌ％、より好ましくは概ね０．８ｍｏｌ％、最も好ましくは概ね０．５ｍｏｌ％を上限として含有することができる。
【０１０１】
本発明のガラス組成物におけるＦ成分は上述のとおりであるが、当該効果を奏するために、酸化物換算組成の総モル数に対する上記酸化物の一部又は全部をフッ化物置換したＦのモル数の比が好ましくは概ね０．１５以下、より好ましくは０．１４以下、最も好ましくは０．１３以下となるように含有される。あるいは、実質的に含有しなくてもよい。ここでいう実質的に含有しないとは、不純物として混入される場合を除き、人為的に含有させないことを意味する。
【０１０２】
＜物性＞
次に本発明の光学ガラスの物性について説明する。
【０１０３】
本発明の光学ガラスは、主に加熱軟化させて精密プレス成形によってガラス成形品を得るためのガラスプリフォーム材として使用される。従って、この際に使用する金型の損傷を抑制し、金型の高精度な成形面を長く維持し、かつ、低い温度での精密プレス成形を可能にするために、できるだけ低い転移温度（Ｔｇ）を有することが望まれている。そのため、上記特定範囲の組成を用いることにより、所望のガラス転移温度（Ｔｇ）を実現させたものである。
【０１０４】
本発明の光学ガラスのガラス転移温度（Ｔｇ）は、好ましくは５５０℃、より好ましくは５７０℃、最も好ましくは５７５℃を下限とし、好ましくは６３０℃、より好ましくは６２５℃、最も好ましくは６２０℃を上限とする。ここでＴｇが低すぎると化学的耐久性が悪化し同時に耐失透性が低下し安定した生産を行うことが困難になる。また、Ｔｇが高くなりすぎるとモールドプレス性が悪化するだけでなく溶融性が低下し溶け残り等が発生しやすい。しかし溶け残り防止のために溶融温度を高くすると溶融容器からの白金溶け込み量が増し光線透過性が悪化してしまう傾向にある。
【０１０５】
本発明の光学ガラスでは、下記製造方法により、安定した生産を実現するため、液相温度を１１００℃以下とすることが重要である。特に好ましくは１０６５℃以下とすることで、安定生産可能な温度範囲が広くなり、また、ガラス熔解温度を下げることができるため、消費されるエネルギーを抑えることができる。
【０１０６】
尚、液相温度とは、粉砕したガラス試料を白金板上にのせ、温度傾斜のついた炉内に３０分間保持した後、取り出し、軟化したガラスの結晶の有無を顕微鏡にて観察し、結晶が認められない一番低い温度を表す。
【０１０７】
上述のとおり、本発明の光学ガラスはプレス成形用のガラスプリフォーム材として使用することができ、或いは熔融ガラスをダイレクトプレスすることも可能である。ガラスプリフォーム材として使用する場合、その製造方法及び熱間成形方法は特に限定されるものではなく、公知の製造方法及び成形方法を使用することができる。ガラスプリフォーム材の製造方法としては、例えば特開平８−３１９１２４に記載のガラスゴブの成形方法や特開平８−７３２２９に記載の光学ガラスの製造方法及び製造装置のような熔融ガラスから直接ガラスプリフォーム材を製造することもでき、またストリップ材を冷間加工して製造しても良い。
【０１０８】
なお、本発明の光学ガラスを用いて熔融ガラスを白金或いは強化白金から滴下させてガラスプリフォーム材を製造する場合、熔融ガラスの粘度は、低すぎるとガラスプリフォーム材に脈理が入りやすくなり、高すぎると、自重と表面張力によるガラスの切断が困難になる。
【０１０９】
従って、高品質かつ安定した生産のためには、液相温度における粘度（ｄＰａ・ｓ）の対数ｌｏｇηの値が好ましくは０．３、より好ましくは０．４、最も好ましくは０．５を下限とすることが好ましく、２．０、より好ましくは１．８、最も好ましくは１．５を上限とすることが好ましい。
【０１１０】
なお、ガラスプリフォーム材の熱間成形方法を特に限定するものではないが、例えば特公昭６２−４１１８０に記載の光学素子の成形方法のような方法を使用することができる。また、本発明の光学ガラスからガラスプリフォーム材を作製し、ガラスプリフォーム材をプレスして光学素子を製造しても良いし、またはガラスプリフォーム材を経ることなく溶融、軟化した当該光学ガラスを直接プレスして光学素子を製造するダイレクトプレスによるものでもよい。尚、光学素子とは、例えば両凸、両凹、平凸、平凹、メニスカスなどの各種レンズ、ミラー、プリズム、回折格子などとして用いられる。
【実施例】
【０１１１】
以下、本発明の実施例について述べるが、下記実施例はあくまで例示の目的であり、本発明はこれら実施例に限定されるものではない。
【０１１２】
＜実施例１〜２３＞
本発明に係る光学ガラスの実施例（Ｎｏ．１〜Ｎｏ．２３）の組成とともに、これらのガラスの屈折率（ｎｄ）、アッベ数（νｄ）及び転移温度（Ｔｇ）を測定し、液相温度における粘度、並びに耐失透性試験の結果を表１〜表４に示した。本発明の光学ガラスは、各成分の原料として各々相当する酸化物、水酸化物、炭酸塩、硝酸塩、フッ化物等の通常の光学ガラス用原料を使用して、各実施例の組成の割合となるように秤量し、混合して調合原料と成し、これを白金坩堝に投入し、組成による熔融性に応じて、１０００〜１３００℃で、３〜５時間熔融、清澄、撹拌して均質化した後、金型等に鋳込み徐冷することにより製造した。
【０１１３】
表中、各成分の組成は質量％で表示するものとする。ただし、フッ素成分の含有率は、酸化物換算組成のガラス全質量を１００質量部とした場合に、ガラス組成物中に含まれ得るフッ素をＦ原子として計算した場合の質量部数で表したものである。
【０１１４】
屈折率（ｎｄ）及び、アッベ数（νｄ）は徐冷降温速度を−２５℃／hにして得られた光学ガラスについて測定した。
【０１１５】
ガラス転移温度（Ｔｇ）は、日本光学硝子工業会規格ＪＯＪＩＳ０８-２００３（光学ガラスの熱膨張の測定方法）に記載された方法により測定した。ただし、試料片として長さ５０mm、直径４mmの試料を使用した。
【０１１６】
液相温度の測定は、粉砕したガラス試料を白金板上にのせ、温度傾斜のついた炉内に３０分間保持した後、取り出し、軟化したガラスの結晶の有無を顕微鏡にて観察し、結晶が認められない一番低い温度を求めた。
【０１１７】
液相温度における粘度η（ｄＰａ・ｓ）は、球引上げ式粘度計（有限会社オプト企業：型番ＢＶＭ−１３ＬＨ）を使用し、液相温度での粘度を測定した。なお、表１〜５中において粘度を表す場合は粘度ηの常用対数で表す。
【０１１８】
＜比較例Ａ〜Ｆ＞
また、比較例の光学ガラス（Ｎｏ．Ａ〜Ｎｏ．Ｆ）の組成とともに、これらのガラスの屈折率（ｎｄ）、アッベ数（νｄ）、転移温度（Ｔｇ）、液相温度、及び液相温度における粘度を測定し、結果を表５に示した。比較例に係る光学ガラスは、実施例と同様にして、各成分の原料として各々相当する酸化物、水酸化物、炭酸塩、硝酸塩、フッ化物等の通常の光学ガラス用原料を使用して、各比較例の組成の割合となるように秤量し、混合して調合原料と成し、これを白金坩堝に投入し、組成による熔融性に応じて、１０００〜１３００℃で、３〜５時間熔融、清澄、撹拌して均質化した後、金型等に鋳込み徐冷することにより製造した。
【０１１９】
【表１】
2006117503.tif 000002
【０１２０】
【表２】
2006117503.tif 000003
【０１２１】
【表３】
2006117503.tif 000004
【０１２２】
【表４】
2006117503.tif 000005
【０１２３】
【表５】
2006117503.tif 000006
【０１２４】
表１〜表４に見られるとおり、本発明の実施例の光学ガラス（Ｎｏ．1〜Ｎｏ．２３）はすべて、上記特定範囲内の光学定数（屈折率（ｎｄ）が１．６５〜１．７１、及びアッベ数（νd）が５５を超え６０未満）を有し、また、転移温度（Ｔｇ）が５５０〜６３０℃の範囲にあり、かつ液相温度における粘度（ｄＰａ・ｓ）が０．５〜２．０であることから、精密プレス成形に使用するガラスプリフォーム材、及び精密プレス成形に適している。
【０１２５】
これに対し、表５に示すとおり、比較例Ｎｏ．Ａ、Ｃ及びＤのガラスは、屈折率（ｎｄ）は１．６５〜１．７１の範囲内であるが、アッベ数（νｄ）が５５以下であり、上記特定範囲内の光学定数を有しておらず、上述した近年の光学設計上の要求を満たしていない。
【０１２６】
また、比較例Ｎｏ．Ｂ、Ｅ、及びＦは、ガラス中に結晶が発生し、非常に不安定であり、上記特定範囲内の光学定数を有さず、上述した近年の光学設計上の要求を満たすことができない。
【０１２７】
また、比較例Ｎｏ．Ａ、Ｄのガラスは、ガラスの粘度を下げる成分であるＺｎＯが、ＲＯ+ＺｎＯの合計含有量０〜４％の範囲を大きく超えており、上記、液相温度における粘度（ｄＰａ・ｓ）が、指定範囲から外れているため、安定した生産が困難である。